(57)【要約】【課題】プラズマ中での加熱、オートクレーブ中での水熱処理といった、多量にエネルギーを消費する従来からの製造方法と較べ、安価に球状ペルオキソチタン水和物及び球状酸化チタンを製造することのできる方法を提供すること。【解決手段】ペルオキソチタン酸溶液を２０℃以下の温度に保持して球状ペルオキソチタン水和物を生成させた後、固液分離して球状ペルオキソチタン水和物を得る。また、得られた球状ペルオキソチタン水和物をさらに加熱処理して球状酸化チタンを得る。【選択図】図２
2008156158.tif 000002
【特許請求の範囲】
【請求項１】
ペルオキソチタン酸溶液を２０℃以下の温度に保持して球状ペルオキソチタン水和物を生成させた後、固液分離することを特徴とする球状ペルオキソチタン水和物の製造方法。
【請求項２】
少なくとも２４時間保持することを特徴とする請求項１に記載の球状ペルオキソチタン水和物の製造方法。
【請求項３】
請求項１に記載の球状ペルオキソチタン水和物を加熱処理することを特徴とする球状酸化チタンの製造方法。
【請求項４】
２００〜１０００℃の範囲の温度で加熱処理することを特徴とする請求項３に記載の球状酸化チタンの製造方法。
【発明の詳細な説明】
【技術分野】
【０００１】
本発明は、塗料、化粧料、触媒、光触媒、熱線反射材料等に有用な球状ペルオキソチタン水和物及び球状二酸化チタンの製造方法に関する。
【背景技術】
【０００２】
二酸化チタンは、塗料に配合する白色顔料、触媒、触媒担体、光触媒、化粧料等に広く用いられている。なかでも粒子形状が球状である二酸化チタンを製造する方法として種々の方法がこれまで提案されている。例えば、炭化チタン等の非酸化物原料を酸素含有プラズマによる加熱により溶解し、同時に酸化反応を起こして結晶性の球状二酸化チタンを得る方法（特許文献１参照）、過酸化水素を含有するオキシ硫酸チタンなどのチタン塩をオートクレーブ中で１５０〜２３０℃の温度で水熱処理する方法（特許文献２参照）、さらには硫酸チタニルを１７０℃以上の温度、加圧下で加水分解した後、４００〜９００℃の温度で焼成する方法（特許文献３参照）などが知られている。
【０００３】
【特許文献１】特開２００２‐２７４８５１号公報
【特許文献２】特開２０００‐１９１３２５号公報
【特許文献３】特開平０５‐１６３０２２号公報
【発明の開示】
【発明が解決しようとする課題】
【０００４】
上記特許文献１〜３に開示されている球状二酸化チタンの製造方法は、何れもプラズマ中での加熱、オートクレーブ中での水熱処理といった、多量にエネルギーを消費する製造方法であり、より安価に球状酸化チタンを製造することのできる方法が求められている。
【課題を解決するための手段】
【０００５】
本発明者らは、より安価に製造できる球状酸化チタンの製造方法を見出すべく種々検討したところ、ペルオキソチタン酸溶液を２０℃以下の温度に保持すると球状ペルオキソチタン水和物が生成すること、さらに得られた球状粒子を加熱処理すると球状の二酸化チタンが得られることを見出し、本発明を完成した。
【０００６】
すなわち、本発明は、ペルオキソチタン酸溶液を２０℃以下の温度に保持して球状ペルオキソチタン水和物を生成させた後、固液分離することを特徴とする球状ペルオキソチタン水和物の製造方法である。また、前記球状ペルオキソチタン水和物を加熱処理することを特徴とする球状酸化チタンの製造方法である。
【発明の効果】
【０００７】
本発明の球状酸化チタンの製造方法は、製造時のエネルギー消費量が少なく、したがって工業的に有利に球状酸化チタンを製造することが可能である。
【発明を実施するための最良の形態】
【０００８】
本発明は、球状ペルオキソチタン水和物の製造方法であって、ペルオキソチタン酸溶液を２０℃以下の温度に保持して球状粒子を生成させた後、固液分離することを特徴とする。
【０００９】
原料として用いるペルオキソチタン酸溶液は、例えば、金属チタン、酸化チタン等のチタン原料を過酸化水素に溶解させた後、塩基性物質を添加することで得ることができる。本発明においては、ペルオキソチタン酸溶液の濃度は、Ｔｉのモル濃度で０．０１〜１ｍｏｌ／ｌの範囲が好ましい。また、添加する塩基性物質としては、アンモニア、モノエタンールアミン、水酸化ナトリウムなどのアルカリを用いることができるが、本発明においてはアンモニアが好ましい。塩基性物質の添加量は、０．１〜１０ｍｏｌ／ｌの範囲が好ましく、より好ましくは０．５〜５ｍｏｌ／ｌの範囲である。塩基性物質の添加温度は、５〜３０℃の範囲が好ましく、より好ましくは１０〜２５℃の範囲である。チタン原料を過酸化水素に溶解させた溶液に塩基性物質を添加すると、溶液は透明溶液となり、この状態で、溶液の温度を２０℃以下に保持することで、溶液中に球状ペルオキソチタン水和物が析出する。保持する時間は、少なくとも２４時間は必要であり、好ましくは２４〜６０時間である。溶液を保持する温度が、上記範囲よりも高いと、粒子の析出が起こらず、ゲル化する。塩基性物質の添加量と析出温度を調整することにより、析出する球状ペルオキソチタン水和物の粒子径を制御することができるが、通常は０．２〜５μｍの範囲の球状ペルオキソチタン水和物を得ることができる。また、固液分離は、炉過、水洗、乾燥により行うことができる。本発明の球状ペルオキソチタン水和物は、後記の球状酸化チタンを得るための前駆体としての用途のみならず、触媒、光触媒等の用途にも有用なものである。
【００１０】
次の本発明は球状酸化チタンの製造方法であって、前記の球状ペルオキソチタン水和物を加熱処理することを特徴とする。加熱の温度は、少なくとも１５０℃の温度があればよく、２００〜１０００℃の範囲が好ましい。ペルオキソチタン水和物は非晶質の粒子であるが、このものを１５０〜３００℃の範囲の温度で加熱処理することで該水和物に含まれる結晶水が一部残存したアナタース型の球状酸化チタンが得られる。また、４００〜８００℃の範囲の温度で加熱処理することでアナタース型の球状酸化チタン、８００〜１０００℃の範囲の温度で加熱処理することで、ルチル型、或いは、ルチル型とアナタース型の混在した球状酸化チタンが得られる。アナタース型の構造を含む球状酸化チタンは触媒、光触媒に特に有用である。また、ルチル型の構造を含む球状酸化チタンは、塗料、熱線反射材料に特に有用である。本発明においては、上記温度範囲で加熱しても、加熱の前後で粒子形状の変化はほとんどなく、加熱前の球状粒子の形状が維持された酸化チタンを得ることができる。
【００１１】
以下、本発明を実施例により説明するが、本発明はそれら実施例に限定されるものではない。
【実施例】
【００１２】
実施例１
（ペルオキソチタン酸溶液の作成）
酸化チタン４ｇ（ＰＴ−３０１：石原産業株式会社製高純度酸化チタン）に３０％の濃度のＨ２Ｏ２水溶液１００ｍｌを添加し、その後、２５％の濃度のＮＨ３水溶液２５ｍｌを添加してｐＨを１０．１に調整した後、１５℃温度で保持して酸化チタンを溶解させることで、ペルオキソチタン酸溶液を得た。
【００１３】
（球状ペルオキソチタン水和物の生成）
得られたペルオキソチタン酸溶液を１０℃の温度で３６時間保持して球状ペルオキソチタン水和物を生成させた。次いで懸濁液をろ過、水洗、乾燥することで固液分離し本発明の球状ペルオキソチタン水和物（試料Ａ）を得た。
【００１４】
（加熱処理）
得られた球状ペルオキソチタン水和物（試料Ａ）を大気中６００℃の温度で２時間焼加熱処理して本発明の球状酸化チタン（試料Ｂ）を得た。
【００１５】
比較例１
実施例１の球状ペルオキソチタン水和物の生成において、保持する温度及び時間を６０℃、３時間としたところ、ゲル化して塊となった。得られたゲル化物を乾燥した。乾燥物を実施例１と同様に加熱処理した後、乳鉢で粉砕して比較試料の酸化チタン（試料Ｃ）を得た。
【００１６】
実施例１で得られた球状ペルオキソチタン水和物（試料Ａ）、実施例１及び比較例１で得られた酸化チタン（試料Ｂ、Ｃ）の走査型電子顕微鏡写真を撮影し、粒子形状及び平均粒子径を算出した。各試料の走査型電子顕微鏡写真をそれぞれ図１〜３に示した。図１及び２より、本発明の製造方法で得られたペルオキソチタン水和物及び酸化チタンは、その粒子形状が球状であり、平均粒子径は試料Ａ及びＢで夫々１．５７μｍ、１．６５μｍであることがわかった。一方、図３として示した比較試料（試料Ｃ）の酸化チタンは、不定形の粒子形状を有していた。
【００１７】
なお、試料Ｂ及びＣの結晶形を粉末Ｘ線回折により確認したところ、何れもアナターゼ型の構造を有していた。
【産業上の利用可能性】
【００１８】
本発明の製造方法で得られる球状酸化チタンは、塗料、化粧料、触媒、熱線反射材料等として有用なものである。
【図面の簡単な説明】
【００１９】
【図１】試料Ａの粒子形状を示す走査型電子顕微鏡写真である。
【図２】試料Ｂの粒子形状を示す走査型電子顕微鏡写真である。
【図３】試料Ｃの粒子形状を示す走査型電子顕微鏡写真である。
【図１】
2008156158.tif 000003
【図２】
2008156158.tif 000004
【図３】
2008156158.tif 000005